" 후속 하 는 단계 d "") 에서 ", 불활성 기체 , " 바람직 하 게 는 질소 를 미량 의 잔류 증 기 를 제거 하 기 위해 겔 을 함유 하 는 오토클레이브 를 통해 유동 시킨다 . 후속 하 는 단계 d ""') 에서 ", 건조 된 겔 을 냉각 시키 고 , 오토클레이브 로부터 수거 한다 . 건조 된 겔 에 원하 는 투명 성 을 부여 하 기 위해서 , 바람직 하 게 는 건조 단계 d ) 가 수행 된 온도 보다 더 높 은 소정 온도 로 겔 을 가열 하 는 최종 소결 단계 e ) 가 제공 되 며 , 여기 서 겔 의 유리질 화 가 일어난다 . 상기 단계 e ) 는 일반 적 으로 , 퍼니스 ( 예시 되 지 않 음 ) 중 에 겔 을 위치 시키 고 , 겔 을 소성 시키 는 데 사용 되 는 산소 를 또한 함유 할 수 있 는 대기 중 에서 100 ℃ 초과 900 ℃ 이하 로 퍼니스 온도 를 증가 시킴 으로써 수행 된다 . 이러 한 처리 후 , 염소 또는 그 의 전구체 를 함유 하 는 기체 를 겔 중 임의 의 잔류 히드록시 드 를 제거 하 기 위해 도입 시킬 수 있 으며 , 온도 는 100 ℃ 와 1250 ℃ 사이 에 도달 한다 . 퍼니스 의 온도 는 , 겔 의 치밀 화 및 그 로 인한 유리질 화 를 야기 하 고 적어도 UV 광 에 대해 투명 한 유리질 경도 를 갖 는 금형 을 얻 을 수 있 도록 , 900 ℃ 와 1650 ℃ 사이 로 증가 시킨다 .